(57)【特許請求の範囲】
【請求項１】
少なくとも基材シート上に絵柄模様層と硬化型樹脂からなる表面保護層を設けてなる内装用化粧シートにおいて、前記表面保護層に抗アレルゲン性を有するアニオン性フェノール系材料と抗アレルゲン性を有する亜鉛系材料とを配合してなり、それぞれの前記硬化型樹脂に対する固形分での配合比率が１０〜４０重量％であり、前記アニオン性フェノール系材料は、前記表面保護層上面に配列され、かつ、前記亜鉛系材料は、前記表面保護層中に均一に分散されてなることを特徴とする抗アレルゲン性を有する内装用化粧シート。
【請求項２】
前記表面保護層は、基材シート上に抗アレルゲン性を有するアニオン性フェノール系材料と抗アレルゲン性を有する亜鉛系材料とが配合された紫外線硬化型樹脂、電子線硬化型樹脂または２液ウレタン樹脂の硬化型樹脂であり、下層の前記絵柄模様層を透過して見える透明性を有することを特徴とする請求項１記載の抗アレルゲン性を有する内装用化粧シート。
【発明の詳細な説明】
【技術分野】
【０００１】
本発明は、抗アレルゲン性を有する内装用化粧シートに関し、さらに詳しくは、床材や壁材などの内装建材に用いられる抗アレルゲン性を有する内装用化粧シートに関する。
【背景技術】
【０００２】
アレルギー疾患の原因として、ダニ、花粉、カビ、ペットの毛などが挙げられる。特に室内から検出されるダニの７０％以上を占めるチリダニのアレルゲン（以下「ダニアレルゲン」という）が問題となっている。そこで、このアレルゲンを除去ないし不活性化するような抗アレルゲン性の機能を有する内装建材が開発された。具体的には、抗アレルゲン剤を、木材の素材、合板などの木質素材などの表面に塗工したもの、または化粧シートの表面保護層として硬化性樹脂に抗アレルゲン剤を配合したものなどが知られている。
【０００３】
しかしながら、十分な抗アレルゲンを求めて抗アレルゲン剤の配合量を多くすると、抗アレルゲン剤を含む表面保護層の耐候性や耐汚染性が低下する。特に表面が摩耗した後では抗アレルゲン性が著しく低下するという問題があった。
【先行技術文献】
【特許文献】
【０００４】
【特許文献１】特開２００１−２１２８０６号公報
【特許文献２】特開２００８−２３９７２１号公報
【発明の概要】
【発明が解決しようとする課題】
【０００５】
本発明はこのような問題点を解決するためになされたものであり、すなわちその課題とするところは、特に表面の摩耗に対しても抗アレルゲン性が低下しない優れた耐久性を有する抗アレルゲン性を有する内装用化粧シートを提供することにある。
【課題を解決するための手段】
【０００６】
本発明はこの課題を解決したものであり、すなわちその請求項１記載の発明は、少なくとも基材シート上に絵柄模様層と硬化型樹脂からなる表面保護層を設けてなる内装用化粧シートにおいて、前記表面保護層に抗アレルゲン性を有するアニオン性フェノール系材料と抗アレルゲン性を有する亜鉛系材料とを配合してなり、それぞれの前記硬化型樹脂に対する固形分での配合比率が１０〜４０重量％であり、前記アニオン性フェノール系材料は、前記表面保護層上面に配列され、かつ、前記亜鉛系材料は、前記表面保護層中に均一に分散されてなることを特徴とする抗アレルゲン性を有する内装用化粧シートである。
【０００７】
またその請求項２記載の発明は、前記表面保護層は、基材シート上に抗アレルゲン性を有するアニオン性フェノール系材料と抗アレルゲン性を有する亜鉛系材料とが配合された紫外線硬化型樹脂、電子線硬化型樹脂または２液ウレタン樹脂の硬化型樹脂であり、下層の前記絵柄模様層を透過して見える透明性を有することを特徴とする請求項１記載の抗アレルゲン性を有する内装用化粧シートである。
【発明の効果】
【０００９】
本発明はその請求項１記載の発明により、アニオン性フェノール系材料と前記亜鉛系材料という２種類の抗アレルゲン剤を配合することにより、効率的に抗アレルゲン性を発現し、従来より比して少ない配合量で高い抗アレルゲン性を発現することを可能にし、表面の耐久性に優れ、またアニオン性フェノール系材料を有機溶剤中で溶解する液体として配合することにより、表面保護層上面に配列することが可能となり、効率的な抗アレルゲン性を発現することが可能となる。その際の配合比率を１０〜４０重量％とすることで、表面が摩耗した場合でも安定した抗アレルゲン性を発現し、さらに亜鉛系材料は有機溶剤中で分散する固体として配合することにより、表面保護層中に均一に分散させることが可能となり、効率的な抗アレルゲン性を発現することが可能となり、その際の配合配合比率を１０〜４０重量％とすることで、表面が摩耗した場合でも安定した抗アレルゲン性を発現する内装用化粧シートとすることが可能であり、表面保護層表面の摩耗に対しても抗アレルゲン性が低下しない、優れた耐久性を有する。
【００１０】
またその請求項２記載の発明により、前記表面保護層は、基材シート上に抗アレルゲン性を有するアニオン性フェノール系材料と抗アレルゲン性を有する亜鉛系材料とが配合された紫外線硬化型樹脂、電子線硬化型樹脂または２液ウレタン樹脂の硬化型樹脂であり、下層の前記絵柄模様層を透過して見える透明性を有するようにすることで、抗アレルゲン材料を有する表面保護層が容易に形成でき、表面保護層を透過する下層の絵柄模様層による化粧シートの意匠性を享受できる。
【図面の簡単な説明】
【００１２】
【図１】本発明の抗アレルゲン性を有する内装用化粧シートの一実施例の断面の形状を示す説明図である。
【発明を実施するための形態】
【００１３】
以下、本発明を図面に基づき詳細に説明する。図１に発明の抗アレルゲン性を有する内装用化粧シートの一実施例の断面の形状を示す。基材シート１上に絵柄模様層２と表面保護層３を少なくとも設けてなる。
【００１４】
本発明における内装用化粧シートは、基材シート１上に意匠性を付与する絵柄模様層２、床材表面の耐傷性や各種物性を付与する表面保護層３等からなる公知の層構成のものであれば使用可能である。これらの層間には適宜接着剤層やシーラー層など（図示しない）を設けても良い。
【００１５】
基材シート１としては後述する絵柄模様層２や表面保護層３を形成できるものであればよい。具体的にはポリエステル系樹脂、ポリプロピレン系樹脂やポリエチレン系樹脂のようなポリオレフィン系樹脂、ポリアミド系樹脂、ポリイミド系樹脂などの各種の樹脂シートを用いることができる。コスト及びシート柔軟性の点でポリオレフィン系樹脂が好ましく、耐傷つき性といったシートとしての強度が求められる場合には、ポリエステル系樹脂が好ましく、求められる用途に応じて使い分けられる。これらに適宜着色剤や添加剤を添加してもよい。層厚としては５０〜１００μｍが好適である。
【００１６】
絵柄模様層２としては、前記基材シート上に全面ベタあるいは部分的に、公知の不透明な無機あるいは有機顔料からなる２液硬化型ウレタン系樹脂バインダー、アクリル系樹脂、塩化ビニル−酢酸ビニル共重合樹脂などからなるグラビアインキを、グラビア印刷などにより設けることができる。
【００１７】
表面保護層３としては、紫外線硬化型樹脂や電子線硬化型樹脂や２液ウレタン樹脂などの硬化型樹脂が用いられ、６〜１５ｇ／ｍ２で塗布後硬化させることで設けることができる。下層の絵柄模様層が見えるように透明〜半透明であることが好ましい。
また、すべり性を考慮して公知の紫外線吸収剤、光安定剤、ガラスビーズなどを添加しても良い。この場合、耐衝撃性試験、耐キャスター性試験の復元性を考慮にいれておいて、表面硬度を調節することが望ましい。
【００１８】
本発明ではこの表面保護層３に抗アレルゲン性を有するアニオン性フェノール系材料と抗アレルゲン性を有する亜鉛系材料とを配合してなる。
抗アレルゲン性を有するアニオン性フェノール系材料としては、タンニン、タンニン酸・吐酒石、フエノールスルホン酸ホルムアルデヒド樹脂、ノボラツク型樹脂のスルホン化合物、ノボラツク型樹脂のメタンスルホン酸、レゾール型樹脂のメタンスルホン酸、ベンジル化フエノールスルホン酸、チオフエノール系化合物、ジ・ヒドロオキシ、ジ・フエニルスルホン系化合物、リガント化合物及びこれらの金属キレート化合物などから適宜選択して用いられる。
抗アレルゲン性を有する亜鉛系材料としては、水溶性亜鉛化合物もしくは非水溶性亜鉛化合物、亜鉛/金属酸化物複合素材などから適宜選択され、非水溶性亜鉛化合物及び／又は非水溶性亜鉛・金属酸化物の複合粒子が水分散され、粒子径が５０μｍ以下であり、前記金属酸化物がチタニア、シリカ、アルミナいずれかを少なくとも一種含むものであることが好ましい。
【００１９】
本発明において前記アニオン性フェノール系材料は、有機溶剤中で溶解する液体として前記硬化型樹脂中に配合することで化粧シート表面に均一に配合することが可能となり、前記硬化型樹脂に対する固形分での配合比率が１０〜４０重量％であることが好ましい。有機溶剤中で溶解するアニオン性フェノール系材料からなる抗アレルゲン性を有する材料は内装化粧シート表面の硬化型樹脂に配合した場合、表面保護層上面に効率的に配列する為、効果的な抗アレルゲン性を有する事が出来る。１０重量％未満であれば十分な抗アレルゲン性を発現できず、４０重量％を超えると表面の耐摩耗性に劣るものとなる。
【００２０】
本発明において前記抗アレルゲン性を有する亜鉛系材料は、有機溶剤中で固体として前記硬化型樹脂中に分散することで化粧シート表面に均一に分散させることが可能となり、前記硬化型樹脂に対する固形分での配合比率が１０〜４０重量％であることが好ましい。１０重量％未満であれば十分な抗アレルゲン性を発現できず、４０重量％を超えると表面の耐摩耗性に劣るものとなる。
【実施例１】
【００２１】
基材シート１となる厚さ７０μｍのポリエチレンフィルム（リケンテクノス（株）製「ＦＺ１３３１７」）の片面に絵柄模様層２となるグラビアインキ（東洋インキ製造（株）製「ラミスター」）で木目印刷をグラビア印刷機により印刷して設けた。絵柄模様層２の上に２液ウレタン樹脂接着剤（東洋モートン（株）製「ＴＭ−５９３」）を乾燥後の塗布量が１０ｇ／ｍ２となるよう塗工し、厚さ９０μｍのポリプロピレン樹脂とをラミネートし、床用化粧シートとした。
【００２２】
前記床用化粧シートの硬化型樹脂として紫外線硬化型樹脂（ＤＩＣ社製「ＵＶＸ」）を用い、これに抗アレルゲン性を有するアニオン性フェノール系材料（ＤＩＣ社製「ＥＸＰ２０５３０Ａ」）を固形分比２３％で配合し、抗アレルゲン性を有する亜鉛系材料（ＤＩＣ社製「ＥＸＰ２０５３０Ｂ」）を固形分比２３％で配合した。これを有機溶剤（メチルエチルケトン）で５５％に希釈し、前記ポリプロピレン樹脂上に乾燥後の塗布厚が１０μｍとなるように塗工し、抗アレルゲン性を有する内装用化粧シートを得た。
【００２３】
（抗アレルゲン性の評価）
前記シートを細かく切断し、ダニアレルゲン水溶液中に１日間浸した後のアレルゲン量を水平展開クロマト法（マイティチェッカー）で目視にて確認したところ、アレルゲン量の減少が確認できた。
【００２４】
（表面耐久性の評価）
また、前記シートの表面で耐スチールウール試験（１００ｇ／ｃｍ２荷重で１０往復）行った後、前記同様の抗アレルゲン性の評価を行ったが、同様のアレルゲン量の減少が確認できた。
【００２５】
＜比較例１＞
抗アレルゲン剤の配合として、抗アレルゲン性を有するアニオン性フェノール系材料（ＤＩＣ社製「ＥＸＰ２０５３０Ａ」）を固形分比で４６％配合したものとした以外は実施例１と同様にしてシートを得、評価を行った。耐スチールウール試験を行なう前のものはアレルゲン量の減少が確認できたが、耐スチールウール試験を行なった後のものはアレルゲン量の減少が確認できなかった。
【００２６】
＜比較例２＞
抗アレルゲン剤の配合として、抗アレルゲン性を有する亜鉛系材料（ＤＩＣ社製「ＥＸＰ２０５３０Ｂ」）を固形分比で４６％配合したものとした以外は実施例１と同様にしてシートを得、評価を行った。耐スチールウール試験を行なう前のものも後のものもアレルゲン量の減少が確認できたが、減少の量は明らかに実施例より劣るものであった。
【産業上の利用可能性】
【００２７】
本発明の抗アレルゲン性を有する内装用化粧シートは、特には屋内の建造物床面に敷設して用いる床材として利用可能であり、特には居住用のフローリング材として利用可能である。
【符号の説明】
【００２８】
１…基材シート
２…絵柄模様層
３…表面保護層
【図１】
0006186690.tif 000002